ПОЛИМЕРНЫЕ МАТЕРИАЛЫ

1. Способ введения добавки в полимерный материал, включающий:
А) выбор жидкой композиции, содержащей добавку и носитель, содержащий алифатическую или ароматическую три- или дикарбоновую кислоту, ковалентно связанную сложноэфирными связями с двумя или более цепями;
Б) приведение жидкой композиции в контакт с полимерным материалом в аппарате для формования из расплава.
2. Способ по п.1, отличающийся тем, что цепи содержат необязательно замещенные линейные или разветвленные алкильные группы.
3. Способ по п.1, отличающийся тем, что цепи содержат линейные или разветвленные алкильные группы, содержащие от 5 до 15 атомов углерода, которые являются незамещенными; или эти цепи содержат полиалкоксилированные жирные спирты или сложные эфиры лимонной кислоты.
4. Способ по п.1, отличающийся тем, что карбоновая кислота имеет структуру, соответствующую формуле
3
4
3
4
где R и R независимо друг от друга представляют собой необязательно замещенные алкильные, алкенильные или алкинильные группы, или R и R совместно с атомами, с которыми они соединены, образуют необязательно замещенные циклические группы.
5. Способ по п.1, отличающийся тем, что карбоновая кислота имеет структуру, соответствующую формуле
5
6
7
8
где R, R, R и R независимо друг от друга представляют собой атом водорода, сложноэфирную группу или необязательно замещенную алкильную группу.
6. Способ по п.1, отличающийся тем, что карбоновая кислота имеет структуру, соответствующую формуле
9
10
11
где R, R и R независимо друг от друга представляют собой атом водорода, сложноэфирную группу или необязательно замещенную алкильную группу.
7. Способ по п.6, отличающийся тем, что носитель содержит тримеллитат.
8. Способ по п.1, отличающийся тем, что носитель имеет температуру кипения, превышающую 285°C, и молекулярную массу в диапазоне от 500 до 4200 г/моль.
9. Способ по п.1, отличающийся тем, что жидкую композицию дозируют в полимерный материал, когда полимерный материал находится в расплавленном состоянии, и тем, что жидкую композицию инжектируют в полимерный материал под давлением, лежащим в диапазоне от 5 до 120 бар, причем предусмотрено перемешивающее устройство, способствующее смешиванию жидкой композиции и полимерного материала.
10. Способ по п.9, отличающийся тем, что перемешивающее устройство включает роторно-полостной смеситель.
11. Способ по п.1, отличающийся тем, что ниже по течению относительно точки приведения в контакт жидкой композиции и полимерного материала предусмотрено прядильное устройство для прядения полимерного материала с получением волокон.
12. Способ по п.1, отличающийся тем, что полимерный материал, вступающий в контакт с жидкой композицией, подают непосредственно из реактора, в котором этот полимерный материал получают в реакции полимеризации.
13. Способ по п.1, отличающийся тем, что носитель является таким, что помутнение составляет меньше 50% при измерении в соответствии с Примером 7.
14. Жидкая композиция для добавления в полимерный материал, которая содержит носитель и добавку, причем носитель содержит алифатическую или ароматическую три- или дикарбоновую кислоту, ковалентно связанную сложноэфирными связями с двумя или более цепями.
15. Композиция по п.14, отличающаяся тем, что носитель содержит тримеллитат, а добавка содержит красящее вещество.
16. Продукт, содержащий полимерный материал с включенной в него добавкой, причем этот продукт содержит один или более из следующих компонентов:
(а) свободный носитель такого типа, который описан в любом из предыдущих пунктов;
(б) остаток, происходящий от этого носителя.
17. Способ получения волокон, включающий введение добавки в полимерный материал по любому из пп. 1-13 и прядение полимерного материала, содержащего добавку, с получением волокна, длина которого превышает 5 м.